СТАБИЛИЗИРОВАННЫЙ ПОРОШОК МЕТАЛЛИЧЕСКОГО ЛИТИЯ ДЛЯ ЛИТИЙ-ИОННОГО ПРИМЕНЕНИЯ, СОСТАВ И СПОСОБ

1. Способ получения стабильного порошка металлического лития, включающий этапы:
a) нагревания порошка металлического лития до температуры выше его температуры плавления, чтобы получить расплавленный металлический литий;
b) диспергирования расплавленного металлического лития; и
c) контактирования диспергированного расплавленного металлического лития с фосфорсодержащим соединением, чтобы получить, по существу, сплошной защитный слой фосфата лития на порошке металлического лития.
2. Способ по п.1, причем этап нагревания металлического лития проводят в углеводородном масле.
3. Способ по п.2, причем углеводородное масло выбрано из группы, состоящей из минерального масла, нефтяного масла, сланцевых масел и масел высокой степени очистки.
4. Способ по п.1, причем этап (c) контактирования диспергированного расплавленного металлического лития с фосфорсодержащим соединением проводят в течение этапа (b) диспергирования расплавленного металлического лития.
5. Способ по п.1, причем диспергированный расплавленный металлический литий с этапа (b) охлаждают перед этапом (c).
6. Стабильный порошок металлического лития, полученный согласно способу по п.1.
7. Стабильный порошок металлического лития по п.6, дополнительно содержащий органическое покрытие.
8. Стабильный порошок металлического лития по п.7, причем органическое покрытие является воском.
2
5
3
9. Стабильный порошок металлического лития по п.6, причем фосфорсодержащее соединение выбрано из группы, состоящей из фосфорной кислоты, PO и POF.
10. Стабилизированный порошок металлического лития, имеющий, по существу, сплошной защитный слой фосфата лития.
11. Стабилизированный порошок металлического лития по п.10, дополнительно содержащий слой органического покрытия.
12. Стабилизированный порошок металлического лития по п.11, причем органический слой является воском.
13. Способ получения стабильного порошка металлического лития, включающий этапы:
a) нагревания порошка металлического лития до температуры выше его температуры плавления, чтобы получить расплавленный металлический литий;
b) диспергирования расплавленного металлического лития; и
c) контактирования диспергированного расплавленного металлического лития с фосфорной кислотой, чтобы получить, по существу, сплошной защитный слой фосфата лития на порошке металлического лития.
14. Способ по п.13, причем этап нагревания металлического лития проводят в углеводородном масле.
15. Способ по п.14, причем углеводородное масло выбрано из группы, состоящей из минерального масла, нефтяного масла, сланцевых масел и масел высокой степени очистки.
16. Способ по п.13, причем этап (c) контактирования диспергированного расплавленного металлического лития с фосфорной кислотой проводят в течение этапа (b) диспергирования расплавленного металлического лития.
17. Способ по п.13, причем диспергированный расплавленный металлический литий с этапа (b) охлаждают перед этапом (c).
18. Стабильный порошок металлического лития, полученный согласно способу по п.13.
19. Стабильный порошок металлического лития по п.18, дополнительно содержащий органическое покрытие.
20. Стабильный порошок металлического лития по п.19, причем органическое покрытие является воском.